(57)【特許請求の範囲】
【請求項１】
Ｔｉおよび／またはＺｒの酸化物、水酸化物、アルコキシド、有機酸塩から選ばれる少なくとも１種を、２０モル濃度以上のアルカリ金属水酸化物水性液中、Ｂａ，Ｓｒ，Ｐｂから選択される１以上の元素の酸化物、水酸化物、アルコキシド、有機酸塩、無機酸塩、ハロゲン化物よりなる群から選ばれる少なくとも１種と反応させ、下記式（１）で示される微粉末状の複合金属酸化物を得ることを特徴とする高結晶性複合金属酸化物微粉末の製法。
ＡＢＯ３……（１）
（式中、ＡはＢａ，Ｓｒ，Ｐｂよりなる群から選択される１種以上の元素、ＢはＴｉおよび／またはＺｒを表す）
【請求項２】
反応を９０〜１５０℃の温度で行う請求項１に記載の製法。
【請求項３】
アルカリ金属水酸化物として、水酸化リチウム、水酸化ナトリウム、水酸化カリウムから選ばれる少なくとも１種を使用する請求項１または２に記載の製法。
【請求項４】
平均粒子径が１０〜１００ｎｍの複合金属酸化物微粉末を得る請求項１〜３のいずれかに記載の製法。
【発明の詳細な説明】
【技術分野】
【０００１】
本発明は、誘電体や圧電体などの電子部品材料として有用な高結晶性の複合金属酸化物を製造する方法に関し、特に、強誘電性を示す高結晶性で微粉末状の複合金属酸化物を、比較的低温の水熱合成反応によって効率よく製造することのできる方法に関するものである。
【背景技術】
【０００２】
例えばチタン酸バリウムに代表される高結晶性の複合金属酸化物微粒子が、誘電体や圧電体などの電子部品用素材として有用な高誘電性材料であることは公知であり（特許文献１）、またその製法についても、例えば固相反応法、シュウ酸法、ゾルゲル法、水熱合成法などが知られている。しかしこれらの方法の中でも、得られるチタン酸バリウムの誘電特性や生産性が良好で且つナノレベルの微粒子が得られ易いなどの理由から、上記特許文献１でも採用されている水熱合成法は有用な方法と思われる。
【０００３】
ちなみに、特許文献１などに記載されている水熱合成法とは、チタン（Ｔｉ）源となる化合物（塩化チタン、硫酸チタン、チタンアルコキシド、水酸化チタンなど）とバリウム（Ｂａ）源（硝酸バリウム、塩化バリウム、水酸化バリウムなど）を、濃度が０．２モル前後のアルカリ水溶液中、４００℃以上の亜臨界乃至超臨界状態で加圧・加熱反応させる方法であり、得られるチタン酸バリウムは、１次粒子径が３０ｎｍ程度の極めて微細で結晶化度が高く、優れた誘電特性を有する複合金属酸化物となる。
【０００４】
しかしこの水熱反応は、４００℃を超える高温・高圧で行わねばならないため、オートクレーブの如き耐高温高圧の反応設備が必要となり、安全対策なども含めて多大な設備費を要するばかりでなく、温度や圧力の管理などを含めた操業性にも細心の注意が必要となる。しかも、Ｔｉ源の全てをチタン酸バリウムに変換するには、Ｔｉ源に対して過剰量のＢａ源（Ｂａ／Ｔｉ＞１）を添加しなければならず、余剰分のＢａはそのままロスとなるため反応収率を下げる原因になる。
【０００５】
一方、例えば非特許文献１には、Ｔｉ源として水酸化チタンまたはチタニウムアルコキシド、Ｂａ源として水酸化バリウムを使用し、これらを１モル程度の濃度の水酸化カリウムを含む強アルカリ条件下に１００℃前後の温度で加熱反応させることにより、チタン酸バリウムを製造する方法が開示されている。また非特許文献２には、Ｔｉ源としてチタニウムテトラプロポキシド、Ｂａ源として水酸化バリウムを使用し、イソプロピルアルコール／精製水混合溶媒を用いて１モル程度の濃度の水酸化カリウムを含む強アルカリ条件下に、炭酸ガス除去雰囲気中８５〜１５０℃の比較的低温で加熱反応させてチタン酸バリウムを製造する方法が開示されている。
【０００６】
これらの方法は、オートクレーブの如き耐熱耐圧装置を使用せずとも、比較的低い圧力と温度で反応を進めることができることから、上記特許文献１に指摘される様な問題は生じない。ところが、これらの方法によって得られるチタン酸バリウムは、結晶化度が低くて誘電特性が乏しいため、強誘電特性が求められる用途には適用し難く、また平均粒径で１００ｎｍレベル以上の粗粒物しか得られず、１０ナノレベルの微粉末は得られ難い。
【特許文献１】特開２００３−２６１３２９号公報
【非特許文献１】Ｐｏｗｄｅｒ．Ｔｅｃｈ．，１１０，(２０００)２
【非特許文献２】Ｊ．Ｅｕｒ．Ｃｅｒａｍ．Ｓｏｃ．，１９，（１９９９）９７３
【発明の開示】
【発明が解決しようとする課題】
【０００７】
本発明は上記の様な事情に着目してなされたものであって、その目的は、チタン酸バリウムに代表される複合金属酸化物からなる高結晶性の微粉末を、比較的低い温度、圧力条件の下で効率良く製造することのできる方法を提供することにある。
【課題を解決するための手段】
【０００８】
上記課題を解決することのできた本発明の製法は、高結晶性の微粉末状複合金属酸化物を製造する方法であって、Ｔｉおよび／またはＺｒの酸化物、水酸化物、アルコキシド、有機酸塩、無機酸塩、ハロゲン化物から選ばれる少なくとも１種を、１０モル濃度以上のアルカリ金属水酸化物水性液中、Ｂａ，Ｓｒ，Ｐｂから選ばれる１以上の元素の酸化物、水酸化物、アルコキシド、有機酸塩、無機酸塩、ハロゲン化物よりなる群から選ばれる少なくとも１種と反応させ、下記式（１）で示される微粉末状の複合金属酸化物を得るところに要旨が存在する。
ＡＢＯ３……（１）
（式中、ＡはＢａ，Ｓｒ，Ｐｂよりなる群から選択される１種以上の元素、ＢはＴｉおよび／またはＺｒを表す）
【０００９】
上記複合金属酸化物微粉末の合成反応に使用するアルカリ金属水酸化物として好ましいの、は水酸化リチウム、水酸化ナトリウム、水酸化カリウムである。またこの合成反応は、９０〜１５０℃の温度で効率よく進行し、例えば平均粒子径で１０〜１００ｎｍの範囲の微粉末状で、誘電特性に優れた高結晶性の複合金属酸化物を効率よく得ることができる。
【発明の効果】
【００１０】
本発明によれば、チタン酸バリウムやチタン酸ストロンチウム、ジルコン酸バリウムやジルコン酸ストロンチウム等の複合金属酸化物であって、極めて微細で優れた誘電特性と高結晶性を有する複合金属酸化物微粉末を、格別の耐熱耐圧設備を要することなく、安全にしかも効率よく製造できる。
【発明を実施するための最良の形態】
【００１１】
本発明者らは前述した様な従来技術の下で、特に水熱合成反応に焦点を絞って、より簡素な設備と方法で、より高性能の複合金属酸化物微粉末を得ることのできる製法の開発を期して研究を重ねてきた。その結果、上記の様に、Ｔｉ源および／またはＺｒ源と、これらの金属と複合されるＢａ，Ｓｒ，Ｐｂから選ばれる１以上の元素源とを、１０モル濃度以上のアルカリ金属水酸化物水性液中で反応させれば、従来例の如く反応温度を４００℃以上といった高温にせずとも、１５０℃前後の温度でそれらの複合金属酸化物を効率よく得ることができ、しかも得られる複合金属酸化物は極めて微細な粉末であって、結晶性や誘電特性においても非常に優れたものになることを知り、上記本発明に想到した。
【００１２】
以下、本発明で使用する原料物質や反応条件などについて詳細に説明していく。
【００１３】
本発明で使用する第１の金属化合物は、チタン酸塩やジルコン酸塩の構成要素となるＴｉおよび／またはＺｒの酸化物、水酸化物、アルコキシド、有機酸塩、無機酸塩、ハロゲン化物である。アルコキシドとしては、メトキシド、エトキシド、プロポキシド、ブトキシドなどが挙げられ、有機酸塩としてはシュウ酸塩、酢酸塩、アセチルアセテート錯体などが、また無機酸塩としては硫酸チタニルなど、ハロゲン化物としては塩化物、臭化物、フッ化物、沃化物が例示される。
【００１４】
また、上記第１の金属化合物と複合される第２の金属化合物は、上記チタン酸塩やジルコン酸塩と複合することで、優れた誘電特性と高結晶性を有する微細な複合金属酸化物を与える化合物であり、Ｂａ，Ｓｒ，Ｐｂから選択される１以上の元素の酸化物、水酸化物、アルコキシド、有機酸塩、無機酸塩、ハロゲン化物よりなる群から選ばれる少なくとも１種が使用される。これら第２の金属化合物の具体例としては、上記第１の金属化合物の場合と同様に、酸化物や水酸化物の他、アルコキシドとしてメトキシド、エトキシド、プロポキシド、ブトキシドなど、有機酸塩としてシュウ酸塩、酢酸塩、乳酸塩、ステアリン酸塩などが、無機酸塩として炭酸塩、塩酸塩、硝酸塩、硫酸塩、チオ硫酸塩、塩素酸塩など、ハロゲン化物としては塩化物、臭化物、フッ化物、沃化物が例示される。
【００１５】
また本発明で用いるアルカリ金属水酸化物としては、水酸化カリウム、水酸化ナトリウム、水酸化リチウムなどを挙げることができ、これらの中でも特に好ましいのは水酸化カリウムである。
【００１６】
本発明において極めて重要で且つ特異な要素は、該アルカリ金属水酸化物を、水性液濃度で１０モル以上の高濃度物として水熱反応に使用するところにある。ちなみに、前掲の従来技術（非特許文献１，２）にも記載されている如く、水熱合成反応によってチタン酸バリウムなどの複合金属酸化物を製造する際に、反応にアルカリ水酸化物の水性液を使用することは周知である。ところが、該反応に使用する水性液のアルカリ水酸化物濃度は、水性液のｐＨで１０程度以上の強アルカリにすることを意図して決められており、その濃度は高々１モル程度に過ぎない。
【００１７】
しかしこの程度のアルカリ濃度では、前掲の特許文献１でも採用されている様に、４００℃程度を超える高温・高圧条件を採用しなければ反応が効率よく進行せず、１０ｎｍレベルの微粉末を得ることはできない。このことは前掲の非特許文献１，２によって得られる複合金属酸化物についても同じであり、平均粒径でせいぜい１００ｎｍレベルまでが限度で、満足のいく誘電特性や高結晶性のものは得られない。
【００１８】
ところが本発明では、水熱反応の媒体として用いる水性液のアルカリ金属水酸化物濃度を少なくとも１０モル濃度以上に高め、こうした超高濃度アルカリ水性液中で反応を行うことにより、上記第１の金属化合物と第２の金属化合物との反応を低圧（基本的には常圧レベル）低温（例えば６０〜９０℃）で進行可能とし、しかも高結晶性で優れた誘電特性を有する微粉末状の複合金属酸化物を製造可能にしている。こうした低温低圧の水熱反応を効率よく進める上で、より好ましいアルカリ水酸化物の濃度は１２モル以上である。該濃度の上限は特に存在しないが、原材料に含まれる結晶水のため、たとえば原材料としてＢａ（ＯＨ）２・８Ｈ２Ｏを用いた場合は、水酸化リチウムは３０モル、水酸化ナトリウムは５８モル、水酸化カリウムは５０モルが限界となる。１０モル以上の濃度で更に濃度を高めた場合、粒子径は小さくなる方向に進むが、１０モル以下の濃度変化に対する粒子径の変化に比べると非常に小さい。原料コストや洗浄コストを考慮すると、１０〜２０モルの範囲がより好ましい。
【００１９】
好ましい反応温度は６０℃以上、より好ましくは９０℃以上で、１５０℃以下、より好ましくは１２０℃以下であり、反応時間は原料化合物の種類や反応温度などにもよるが、０．５時間程度で十分であり、一般的には１〜２０時間の範囲とするのがよい。なお反応の終了は、生成物の粉末Ｘ線回折測定を行い、原料に由来する回折線が消失したことによって確認すればよい。
【００２０】
尚、上記の様に高濃度のアルカリ水酸化物水性液中では、前記第１の金属化合物や第２の金属化合物の殆ど全てが加水分解によって一旦金属水酸化物に変化するので、これら原料化合物の選択基準は特に存在しない。言い換えると、高濃度アルカリ水酸化物水性液中で金属水酸化物に加水分解する化合物であれば全て使用可能である。反応は水性系で行われ、水の存在を必須とするが、原料化合物の種類によってはアルコール等を併用した水性液中で行われる。
【００２１】
得られる目的物は、前記式（１）で示される複合金属酸化物であり、好ましい具体例としては、チタン酸バリウム（ＢａＴｉＯ３）、チタン酸ストロンチウム（ＳｒＴｉＯ３）、チタン酸鉛（ＰｂＴｉＯ３）、ジルコン酸バリウム（ＢａＺｒＯ３）、ジルコン酸ストロンチウム（ＳｒＺｒＯ３）、ジルコン酸鉛（ＰｂＺｒＯ３）、チタン酸・ジルコン酸バリウム（ＢａＴｉｘＺｒ１‐ｘＯ３）、チタン酸・ジルコン酸ストロンチウム（ＳｒＴｉｘＺｒ１‐ｘＯ３）、チタン酸・ジルコン酸鉛（ＰｂＴｉｘＺｒ１‐ｘＯ３）、チタン酸バリウム・ストロンチウム（ＢａｙＳｒ１-ｙＴｉＯ３）、ジルコン酸バリウム・ストロンチウム（ＢａｙＳｒ１-ｙＺｒＯ３）、チタン酸・ジルコン酸バリウム・ストロンチウム（ＢａｙＳｒ１-ｙＴｉｘＺｒ１‐ｘＯ３）、チタン酸・ジルコン酸バリウム・鉛（ＢａｙＰｂ１‐ｙＴｉｘＺｒ１‐ｘＯ３）、チタン酸・ジルコン酸ストロンチウム・鉛（ＳｒｙＰｂ１‐ｙＴｉｘＺｒ１‐ｘＯ３）、チタン酸バリウム・ストロンチウム・鉛（ＢａｘＳｒｙＰｂ１‐ｘ‐ｙＴｉＯ３）、ジルコン酸バリウム・ストロンチウム・鉛（ＢａｘＳｒｙＰｂ１‐ｘ‐ｙＺｒＯ３）などが例示される。
【００２２】
上記の中でも特に好ましいのは、チタン酸バリウム（ＢａＴｉＯ３）、チタン酸ストロンチウム（ＳｒＴｉＯ３）、ジルコン酸バリウム（ＢａＺｒＯ３）、ジルコン酸ストロンチウム（ＳｒＺｒＯ３）、チタン酸・ジルコン酸バリウム（ＢａＴｉｘＺｒ１‐ｘＯ３）、チタン酸・ジルコン酸ストロンチウム（ＳｒＴｉｘＺｒ１‐ｘＯ３）などである。
【００２３】
上記加熱反応の後は、反応によって生成する固形物（複合金属酸化物）を任意の方法で固液分離し、水洗してアルカリ水酸化物などを洗浄除去してから乾燥すると、用いた原料化合物に応じた複合金属酸化物微粉末を得ることができる。従って、前記第１および第２の金属化合物として各々１種の化合物を使用すれば、１種類の複合金属酸化物を得ることができるし、また２種以上の化合物を併用すれば、その使用比率に応じた原子比でそれらの金属を含んだ複合金属酸化物を得ることができる。
【００２４】
なお、上記の様に目的物は水性の反応液中に微粉末状で析出してくるが、これを濾過や遠心分離などで固液分離してから乾燥すると、微粉末同士が付着し合って２次凝集し易いので、反応溶媒からアルカリ水酸化物などを十分に洗浄除去した後、噴霧乾燥法や凍結乾燥法などによって乾燥し、目的物を微粉末状で得ることが推奨される。
【００２５】
目的物は、平均粒径で通常１０〜１００ｎｍの範囲、より一般的には２０〜５０ｎｍの範囲の微粉末として得られるが、目的物の平均粒径は原料化合物の種類により変わってくる他、反応条件、例えば反応媒体となるアルカリ水酸化物の濃度、反応温度、反応時間などによっても変わってくる。
【００２６】
そして、本発明者らが確認したところでは、アルカリ水酸化物の濃度を高めるほど、得られる複合金属酸化物の平均粒径は微細化する傾向がみられ、また反応温度が高くなるほど平均粒径は大きくなる傾向がある。従ってこうした傾向を活かし、用いる原料化合物の種類に応じてアルカリ水酸化物の濃度や反応温度を調整すれば、所望に応じた粒度の微粉末を得ることができる。
【００２７】
かくして得られる本発明の複合金属酸化物微粉末は、１０ナノレベルの極めて微細な粉末であるばかりか、粒度分布が狭い粒径の揃った微粉末であり、且つ強誘電特性と高結晶性といった優れた特性を有し、圧電性や半導性などにも優れているので、例えばセラミックコンデンサ、セラミック積層コンデンサ、薄膜コンデンサ、ＰＴＣＲサーミスタ、導電性薄膜、圧電素子などとして、電子・電気部品用に幅広く有効に活用することができ、更には白色顔料として化粧品用の紫外線防止成分などとしても利用できる。
【実施例】
【００２８】
以下、実施例を挙げて本発明をより具体的に説明するが、本発明はもとより下記実施例によって制限を受けるものではなく、前・後記の趣旨に適合し得る範囲で適当に変更を加えて実施することも可能であり、それらは何れも本発明の技術的範囲に含まれる。
【００２９】
なお、下記実験で採用した物性の評価法は下記の通りである。
【００３０】
平均粒径（一次粒子径）および粒度分布：
走査型電子顕微鏡（ＳＥＭ）で３箇所の写真撮影を行ない、写真に写っている粒子の数と粒子径を調べ、数平均粒子径と粒度分布を求めた。
【００３１】
誘電特性：
各供試粉体を、焼結が起こらない様にラバープレスでペレット状に成形して誘電率を測定した。
【００３２】
結晶性：
電界放射型透過電子顕微鏡（ＴＥＭ）観察により電子線回折パターン測定を行ない、また、粉末Ｘ線回折測定（ＸＲＤ）を行って求めた。
【００３３】
実施例１（反応時間の影響）
内径４ｃｍ、高さ１０ｃｍ、内容積約１００ｃｍ３のポリテトラフルオロエチレン製容器（Ｓａｎｐｌａｔｅｃ  ｃｏｒｐ社製）に、ＴｉＯ２粉末（日本アエロジル社製の品番「Ｐ−２５」、平均粒径２０μｍ）１．８ｇ、蒸留水３．２４ｇ、水酸化バリウム８水和物（和光純薬社製）７．０６ｇおよび水酸化カリウム（和光純薬社製）１２．８ｇを入れ、これをステンレス製の耐圧容器内に入れて密封し、１５０℃で０．５時間、１時間、２時間、３．５時間、１５時間および２０時間加熱して水熱反応を行った。ＫＯＨ濃度は３０モル／ｋｇでＫ／Ｔｉ＝１０であった。
【００３４】
反応終了後、室温にまで冷却してから生成した微粉末を固液分離し、水で洗浄してから１００〜１５０℃で乾燥することにより、微粉末状の複合金属酸化物を得た。
【００３５】
得られた複合酸化物微粉末のＳＥＭ写真を図１（左側は反応時間０．５時間で得たもの、右側は反応時間１５時間で得たものである）に、またＸＲＤパターンを図２に示す。またＳＥＭ写真から平均粒子径と粒度分布を調べ、結果を表１に示した。
【００３６】
【表１】
0005216186.tif 000002
【００３７】
表１およびＳＥＭ写真からも明らかな様に、処理時間が短いほど粒子径は小さくなる。また図２のＸＲＤパターンから、反応時間０．５時間後から既にＢａＴｉＯ３が生成していることが分かる。更に各ＸＲＤパターンのピークはシャープで、反応時間に依存せずほぼ同じであり、０．５時間で高結晶性のＢａＴｉＯ３が生成していることを示している。
【００３８】
実施例２（反応温度の影響）
上記実施例１において、反応温度を６０℃、９０℃、１２０℃および１５０℃に変え、反応時間を全て２０時間とした以外は実施例１と全く同様にして水熱反応および生成物の分離回収を行い、微粉末状の複合酸化物を得た。
【００３９】
得られた複合酸化物のＳＥＭ写真を図３（左側は反応温度９０℃で得たもの、右側は反応温度１２０℃で得たものである）に、ＸＲＤパターンを図４に示す。また、図３のＳＥＭ写真から平均粒子径と粒度分布を調べ、結果を表２に示した。
【００４０】
【表２】
0005216186.tif 000003
【００４１】
表２からも明らかな様に、反応温度が低いほど粒子径は小さくなり、反応温度が高くなるにつれて粒子径は大きくなる。また図４のＸＲＤパターンを見ると、温度の上昇と共に回折線はシャープになり、粒子が大きくなっていることを確認できる。
【００４２】
実施例３（濃度の影響）
前記実施例１において、ＫＯＨ濃度を０，１，２，４，１０，２０，３０，５０モル／ｋｇで変化させ、反応温度を１５０℃、反応時間を２０時間とした以外は実施例１と全く同様にして水熱反応および生成物の分離回収を行い、微粉末状の複合酸化物を得た。
【００４３】
得られた複合酸化物のＳＥＭ写真を図５（左側はＫＯＨ濃度１モル／ｋｇで得たもの、右側はＫＯＨ濃度５０モル／ｋｇで得たものである）に、ＸＲＤパターンを図６に、また、ＴＥＭ写真および電子線回折を図７に示す。また、図５のＳＥＭ写真から平均粒子径と粒度分布を調べ、結果を表３に示した。
【００４４】
【表３】
0005216186.tif 000004
【００４５】
図５からも明らかな様に、１モルのＫＯＨ水溶液では、粒径が３００ｎｍのサイズまで進んだ粒子が観察される。そして、ＫＯＨ濃度が大きくなるにつれて平均粒子径は小さくなり、１０モル濃度では５０ｎｍになる。ＸＲＤパターンを見ると、ＫＯＨ濃度が高くなるにつれて回折線はブロードになっている。図７のＴＥＭ観察および電子線回折パターンは５０モル濃度で得たものであるが、粒子は空隙などのない単結晶粒子で格子縞がはっきり観察された。また、回折パターンはスポットで得られ、粒子一つ一つが単結晶であることから、ＸＲＤパターンの回折線のブロードニングが結晶子の大きさをそのまま反映していると言える。
【００４６】
粒子径の最も小さい５０モル／ｋｇで得たサンプルの誘電率を測定したところ、３０ｎｍの微粒子であるにも拘らず比誘電率は５５〜９６であることが確認された。
【００４７】
実施例４（アルカリ金属）
前記実施例１において、水酸化カリウムに代えて水酸化リチウム５．２４ｇを使用し、精製水０．２ｇ、酸化チタン（Ｐ２５）１．０ｇを加えて１５０℃で２０時間加熱して水熱反応を行った。あるいは、水酸化ナトリウム５．１９ｇ、精製水６．６８ｇ、酸化チタン（Ｐ２５）１．０ｇを加えて１５０℃で２０時間加熱して水熱反応を行った。
【００４８】
以下は前記実施例１と全く同様にして水熱反応および生成物の分離回収を行い、微粉末状の複合酸化物を得た。
【００４９】
得られた複合酸化物のＳＥＭ写真を図８（左側はＬｉＯＨを用いて得たもの、右側はＮａＯＨを用いて得たものである）に、ＸＲＤパターンを図９に示す。また、図８のＳＥＭ写真から平均粒子径と粒度分布を調べ、結果を表４に示した。
【００５０】
【表４】
0005216186.tif 000005
【００５１】
図８のＳＥＭ写真より、ＬｉＯＨを用いた場合の粒子は小さく均質であることが分かる。しかしＮａＯＨを用いた場合は、３００ｎｍ近くまで成長した粒子が観察される。ＸＲＤパターンを見ると、いずれもＢａＴｉＯ３単一相であり、いずれもシャープな回折線で結晶性の高い粒子であることを確認できる。
【００５２】
実施例５（塩化物）
前記実施例１において、水酸化バリウム８水和物に代えて、水酸化バリウム８水和物９．８５ｇと３７％の塩酸水溶液６．１３ｇを予め反応させて塩化バリウムを得た。これに、水酸化カリウム１２．５４ｇ、精製水１．７３ｇ、酸化チタン（Ｐ２５）２．５ｇを加え、反応温度を１５０℃、反応時間を２０時間とした以外は実施例１と同様にして水熱反応および生成物の分離回収を行い、微粉末状の複合酸化物を得た。
【００５３】
得られた複合酸化物のＳＥＭ写真を図１０、ＸＲＤパターンを図１１に示す。また、図１０のＳＥＭ写真から平均粒子径と粒度分布を調べ、結果を表５に示した。
【００５４】
【表５】
0005216186.tif 000006
【００５５】
これらの結果から、バリウム源として塩化物を用いた場合も水酸化物を用いた場合も、全く違いがないことが分かる。
【００５６】
実施例６（ストロンチウム）
前記実施例１において、水酸化バリウム８水和物に代えて水酸化ストロンチウム８水和物を使用し、以下は実施例１と全く同様にして水熱反応および生成物の分離回収を行い、微粉末状の複合酸化物を得た。得られた複合酸化物のＳＥＭ写真を図１２に、ＸＲＤパターンを図１３に示す。また、図１２のＳＥＭ写真から平均粒子径と粒度分布を調べ、結果を表６に示した。
【００５７】
【表６】
0005216186.tif 000007
【００５８】
これらの結果からも明らかな様に、この実験では平均粒径３０ｎｍの微粒子が得られている。また、図１３のＸＲＤパターンが示す様に、高結晶性のＳｒＴｉＯ３単一相であることが確認された。
【００５９】
実施例７（鉛）
前記実施例１において、水酸化バリウム８水和物に代えて、酸化鉛６．９７５ｇ、水酸化カリウム１２．５４ｇ、精製水１１．２ｇ、酸化チタン（Ｐ２５）２．５ｇを使用し、温度を１５０℃、時間を２０時間として実施例１と全く同様に水熱反応および生成物の分離回収を行い、微粉末状の複合酸化物を得た。
【００６０】
得られた複合酸化物のＳＥＭ写真を図１４に、ＸＲＤパターンを図１５に示す。また、図１４のＳＥＭ写真から平均粒子径と粒度分布を調べ、結果を表７に示した。
【００６１】
【表７】
0005216186.tif 000008
【００６２】
図１４や表７からも明らかな様に、得られた粉末は平均粒径３０ｎｍの微粒子であり、また図１５のＸＲＤパターンからも明らかな様に、高結晶性のＰｂＴｉＯ３単一相であることが分かる。
【００６３】
実施例８（ジルコニウム）
前記実施例７において、酸化チタンに代えてジルコニウムテトライソブトキシドの加水分解物０．７７ｇ、酸化鉛１．４ｇ、水酸化カリウム６．２７ｇ、精製水５．６ｇを使用し、温度を１５０℃、反応時間を２０時間とした以外は実施例１と同様にして水熱反応および生成物の分離回収を行い、微粉末状の複合酸化物を得た。
【００６４】
得られた複合酸化物のＳＥＭ写真を図１６に、またＸＲＤパターンを図１７に示す。また、図１６のＳＥＭ写真から平均粒子径と粒度分布を調べ、結果を表８に示した。
【００６５】
【表８】
0005216186.tif 000009
【００６６】
これらの結果から、得られた複合酸化物は３０ｎｍ前後の微粒子が存在するものの平均粒径は６００ｎｍであり、図１７のＸＲＤパターンが示す様に高結晶性のＰｂＺｒＯ３単一相であることが確認された。
【図面の簡単な説明】
【００６７】
【図１】実施例１で得た微粉末状複合酸化物のＳＥＭ写真である。
【図２】実施例１で得た微粉末状複合酸化物のＸＲＤパターンである。
【図３】実施例２で得た微粉末状複合酸化物のＳＥＭ写真である。
【図４】実施例２で得た微粉末状複合酸化物のＸＲＤパターンである。
【図５】実施例３で得た微粉末状複合酸化物のＳＥＭ写真である。
【図６】実施例３で得た微粉末状複合酸化物のＸＲＤパターンである。
【図７】実施例３で得た微粉末状複合酸化物のＴＥＭおよび電子線回折パターンである。
【図８】実施例４で得た微粉末状複合酸化物のＳＥＭ写真である。
【図９】実施例４で得た微粉末状複合酸化物のＸＲＤパターンである。
【図１０】実施例５で得た微粉末状複合酸化物のＳＥＭ写真である。
【図１１】実施例５で得た微粉末状複合酸化物のＸＲＤパターンである。
【図１２】実施例６で得た微粉末状複合酸化物のＳＥＭ写真である。
【図１３】実施例６で得た微粉末状複合酸化物のＸＲＤパターンである。
【図１４】実施例７で得た微粉末状複合酸化物のＳＥＭ写真である。
【図１５】実施例７で得た微粉末状複合酸化物のＸＲＤパターンである。
【図１６】実施例８で得た微粉末状複合酸化物のＳＥＭ写真である。
【図１７】実施例８で得た微粉末状複合酸化物のＸＲＤパターンである。
【図１】
0005216186.tif 000010
【図２】
0005216186.tif 000011
【図３】
0005216186.tif 000012
【図８】
0005216186.tif 000013
【図１３】
0005216186.tif 000014
【図１７】
0005216186.tif 000015
【図４】
0005216186.tif 000016
【図５】
0005216186.tif 000017
【図６】
0005216186.tif 000018
【図７】
0005216186.tif 000019
【図９】
0005216186.tif 000020
【図１０】
0005216186.tif 000021
【図１１】
0005216186.tif 000022
【図１２】
0005216186.tif 000023
【図１４】
0005216186.tif 000024
【図１５】
0005216186.tif 000025
【図１６】
0005216186.tif 000026